【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
ポリウレタンフォーム組成物の作製方法であって、該方法が、
１つ以上のポリイソシアネートを含むＡ側組成物を準備すること；
１つ以上のエポキシドとＣＯ２の共重合から誘導される、高率で交互となっている１つ以上のポリカーボネートポリオールを含むＢ側組成物を準備すること；
該Ｂ側組成物を高温に加熱すること；
前記Ａ側組成物、加熱した前記Ｂ側組成物及びＣＯ２を混合して、フォーム混合物を提供すること；ならびに
前記フォーム混合物を、前記ポリウレタンフォーム組成物へと硬化させること；
の工程を含む方法であって、少なくとも一部の前記ＣＯ２が別個の流れとして加えられるか、または前記Ｂ側組成物中に溶解して提供される、前記方法。
【請求項２】
前記Ａ側組成物、前記加熱したＢ側組成物及び液体ＣＯ２流を混合ヘッドにおいて同時に混合して、前記フォーム混合物を提供する請求項１記載の方法。
【請求項３】
少なくとも一部の前記ＣＯ２が前記Ｂ側組成物中に溶解して提供される請求項１記載の方法。
【請求項４】
前記Ａ側組成物及び前記加熱したＢ側組成物を混合ヘッドにおいて混合し、そのＡ側／Ｂ側混合物にＣＯ２流を別個で加える請求項１記載の方法。
【請求項５】
前記Ｂ側組成物中の前記ポリオールによって提供される活性‐ＯＨ末端基のモルを基準として、前記Ｂ側組成物が４モル当量未満の水を含有する請求項１〜４のいずれかに記載の方法。
【請求項６】
前記Ｂ側組成物中の前記ポリオールによって提供される活性‐ＯＨ末端基のモルを基準として、前記Ｂ側組成物が２モル当量未満の水を含有する請求項５記載の方法。
【請求項７】
前記Ｂ側組成物が７０℃〜２００℃の温度に加熱される請求項１〜６のいずれかに記載の方法。
【請求項８】
前記Ｂ側組成物が７０℃〜１５０℃、７０℃〜１２０℃、８０℃〜１２０℃、１００℃〜１５０℃、９０℃〜１４０℃、または９０℃〜１３０℃の温度に加熱される請求項１〜７のいずれかに記載の方法。
【請求項９】
前記Ｂ側組成物が、
【化１４２】
2016519200.tif 000001
から成る群より選択されるポリオールを含む方法であって、式中、
ｎはそれぞれ独立して２〜１００の整数であり；
【化１４３】
2016519200.tif 000002
は多価部であり；ならびに
Ｒ１ａはポリマー鎖中、それぞれ独立して、‐Ｈ、‐ＣＨ３、‐ＣＨ２ＣＨ３、‐ＣＨ２Ｃｌ、‐ＣＨ２ＯＲｘ、‐ＣＨ２ＯＣ（Ｏ）Ｒｘ、及び‐（ＣＨ２）ｑＣＨ３から成る群より選択され、Ｒｘはそれぞれ独立して、Ｃ１−２０脂肪族、Ｃ１−２０ヘテロ脂肪族、３〜１４員の炭素環式、６〜１０員のアリール、５〜１０員のヘテロアリール、及び３〜１２員の複素環式から成る群より選択される任意に置換された部であり、ｑは２〜４０の整数である
請求項１〜８のいずれかに記載の方法。
【請求項１０】
前記Ｂ側組成物が、式：
【化１４４】
2016519200.tif 000003
のポリオールを含む請求項９記載の方法。
【請求項１１】
前記Ｂ側組成物が、式：
【化１４５】
2016519200.tif 000004
のポリオールを含む請求項９記載の方法。
【請求項１２】
前記Ｂ側組成物が、式：
【化１４６】
2016519200.tif 000005
のポリオールを含む請求項９記載の方法。
【請求項１３】
前記Ｂ側組成物が、式：
【化１４７】
2016519200.tif 000006
のポリオールを含む請求項９記載の方法。
【請求項１４】
前記高率で交互となっているポリカーボネートポリオールが、９５％以上のカーボネート結合、９７％以上のカーボネート結合、９９％以上のカーボネート結合、またはカーボネート結合のみを有することを特徴とする請求項１〜１３のいずれかに記載の方法。
【請求項１５】
前記高率で交互となっているポリカーボネートポリオールが、ポリ（プロピレンカーボネート）を含む請求項１〜１４のいずれかに記載の方法。
【請求項１６】
前記高率で交互となっているポリカーボネートポリオールが、ポリ（エチレンカーボネート）を含む請求項１〜１５のいずれかに記載の方法。
【請求項１７】
請求項１〜１６のいずれかに記載の方法によって作製されるポリウレタンフォーム組成物。
【請求項１８】
硬化した前記フォーム組成物が、４０％未満、３０％未満、２５％未満、２０％未満、１５％未満または１０％未満のハードセグメント含有量を有することを特徴とする請求項１７記載のポリウレタンフォーム組成物。
【請求項１９】
硬化した前記フォーム組成物が、１：１超、２：１超、３：１超または５：１超の尿素結合に対するウレタン結合の比を有することを特徴とする請求項１７記載のポリウレタンフォーム組成物。
【請求項２０】
前記フォームが軟質フォームを含むことを特徴とする請求項１７記載のポリウレタンフォーム組成物。
【請求項２１】
前記フォームが高弾力性軟質フォームに対するＡＳＴＭ規格を満たすことを特徴とする請求項１７記載のポリウレタンフォーム組成物。
【請求項２２】
前記フォームが硬質フォームを含むことを特徴とする請求項１７記載のポリウレタンフォーム組成物。
【手続補正２】
【補正対象書類名】明細書
【補正対象項目名】００１７
【補正方法】変更
【補正の内容】
【００１７】
いくつかの実施形態においては、本発明は、本明細書において提供される方法によって作製されたポリウレタンフォーム組成物を提供する。特定の実施形態においては、このようなフォームは、約４０％未満、約３０％未満、約２５％未満、約２０％未満、約１５％未満、または約１０％未満の含有量のハードセグメントを、硬化したフォームが有することを特徴とする。特定の実施形態においては、このようなフォームは、約１：１、約２：１、約３：１、または約５：１よりも大きい尿素結合に対するウレタン結合の比を、硬化したフォーム組成物が有することを特徴とする。いくつかの実施形態においては、上記のフォームは軟質フォームを含む。他の実施形態においては、上記のフォームは硬質フォームを含む。
一実施形態において、例えば、以下の項目が提供される。
（項目１）
ポリウレタンフォーム組成物の作製方法であって、該方法が、
１つ以上のポリイソシアネートを含むＡ側組成物を準備すること；
１つ以上のエポキシドとＣＯ２の共重合から誘導される、高率で交互となっている１つ以上のポリカーボネートポリオールを含むＢ側組成物を準備すること；
該Ｂ側組成物を高温に加熱すること；
前記Ａ側組成物、加熱した前記Ｂ側組成物及びＣＯ２を混合して、フォーム混合物を提供すること；ならびに
前記フォーム混合物を、前記ポリウレタンフォーム組成物へと硬化させること；
の工程を含む方法であって、少なくとも一部の前記ＣＯ２が別個の流れとして加えられるか、または前記Ｂ側組成物中に溶解して提供される、前記方法。
（項目２）
前記Ａ側組成物、前記加熱したＢ側組成物及び液体ＣＯ２流を混合ヘッドにおいて同時に混合して、前記フォーム混合物を提供する項目１記載の方法。
（項目３）
少なくとも一部の前記ＣＯ２が前記Ｂ側組成物中に溶解して提供される項目１記載の方法。
（項目４）
前記Ａ側組成物及び前記加熱したＢ側組成物を混合ヘッドにおいて混合し、そのＡ側／Ｂ側混合物にＣＯ２流を別個で加える項目１記載の方法。
（項目５）
前記Ｂ側組成物中の前記ポリオールによって提供される活性‐ＯＨ末端基のモルを基準として、前記Ｂ側組成物が約４モル当量未満の水を含有する項目１〜４のいずれか１項に記載の方法。
（項目６）
前記Ｂ側組成物中の前記ポリオールによって提供される活性‐ＯＨ末端基のモルを基準として、前記Ｂ側組成物が約２モル当量未満の水を含有する項目５記載の方法。
（項目７）
前記Ｂ側組成物が７０℃〜２００℃の温度に加熱される項目１〜６のいずれか１項に記載の方法。
（項目８）
前記Ｂ側組成物が約７０℃〜約１５０℃、約７０℃〜約１２０℃、約８０℃〜約１２０℃、約１００℃〜約１５０℃、約９０℃〜約１４０℃、または約９０℃〜１３０℃の温度に加熱される項目１〜７のいずれか１項に記載の方法。
（項目９）
前記Ｂ側組成物が、
【化１４２】
2016519200.tif 000007
から成る群より選択されるポリオールを含む方法であって、式中、
ｎはそれぞれ独立して約２〜約１００の整数であり；
【化１４３】
2016519200.tif 000008
は多価部であり；ならびに
Ｒ１ａはポリマー鎖中、それぞれ独立して、‐Ｈ、‐ＣＨ３、‐ＣＨ２ＣＨ３、‐ＣＨ２Ｃｌ、‐ＣＨ２ＯＲｘ、‐ＣＨ２ＯＣ（Ｏ）Ｒｘ、及び‐（ＣＨ２）ｑＣＨ３から成る群より選択され、Ｒｘはそれぞれ独立して、Ｃ１−２０脂肪族、Ｃ１−２０ヘテロ脂肪族、３〜１４員の炭素環式、６〜１０員のアリール、５〜１０員のヘテロアリール、及び３〜１２員の複素環式から成る群より選択される任意に置換された部であり、ｑは２〜４０の整数である
項目１〜８のいずれか１項に記載の方法。
（項目１０）
前記Ｂ側組成物が、式：
【化１４４】
2016519200.tif 000009
のポリオールを含む項目９記載の方法。
（項目１１）
前記Ｂ側組成物が、式：
【化１４５】
2016519200.tif 000010
のポリオールを含む項目９記載の方法。
（項目１２）
前記Ｂ側組成物が、式：
【化１４６】
2016519200.tif 000011
のポリオールを含む項目９記載の方法。
（項目１３）
前記Ｂ側組成物が、式：
【化１４７】
2016519200.tif 000012
のポリオールを含む項目９記載の方法。
（項目１４）
前記高率で交互となっているポリカーボネートポリオールが、９５％以上のカーボネート結合、９７％以上のカーボネート結合、９９％以上のカーボネート結合、または本質的にカーボネート結合のみを有することを特徴とする項目１〜１３のいずれか１項に記載の方法。
（項目１５）
前記高率で交互となっているポリカーボネートポリオールが、ポリ（プロピレンカーボネート）を含む項目１〜１４のいずれか１項に記載の方法。
（項目１６）
前記高率で交互となっているポリカーボネートポリオールが、ポリ（エチレンカーボネート）を含む項目１〜１５のいずれか１項に記載の方法。
（項目１７）
項目１〜１６のいずれか１項に記載の方法によって作製されるポリウレタンフォーム組成物。
（項目１８）
硬化した前記フォーム組成物が、約４０％未満、約３０％未満、約２５％未満、約２０％未満、約１５％未満または約１０％未満のハードセグメント含有量を有することを特徴とする項目１７記載のポリウレタンフォーム組成物。
（項目１９）
硬化した前記フォーム組成物が、約１：１超、約２：１超、約３：１超または約５：１超の尿素結合に対するウレタン結合の比を有することを特徴とする項目１７記載のポリウレタンフォーム組成物。
（項目２０）
前記フォームが軟質フォームを含むことを特徴とする項目１７記載のポリウレタンフォーム組成物。
（項目２１）
前記フォームが高弾力性軟質フォームに対するＡＳＴＭ規格を満たすことを特徴とする項目１７記載のポリウレタンフォーム組成物。
（項目２２）
前記フォームが硬質フォームを含むことを特徴とする項目１７記載のポリウレタンフォーム組成物。